(57)【要約】【課題】本発明は、ポリビニルアセタール樹脂製のシートの、透明性、ガラスとの接着性、合わせガラスとしたときの耐貫通性を損なわず、断熱性を向上させることを課題とする。【解決手段】ポリビニルアセタール樹脂１００質量部、可塑剤１〜５０質量部からなり、平均径が０．０１〜１００μｍの気泡を、１ｃｍ３あたり０．１〜０．９ｃｍ３含有するシートである。本発明のシートは、シート内に含有させた気泡により、シート自体の断熱性を向上させることができ、さらに、気泡の平均径を特定することで、透明性、ガラスとの接着性、合わせガラスとしたときの耐貫通性を維持するものである。【選択図】  なし【特許請求の範囲】
【請求項１】
ポリビニルアセタール樹脂１００質量部、可塑剤１〜５０質量部からなり、平均径が０．０１〜１００μｍの気泡を、１ｃｍ３あたり０．１〜０．９ｃｍ３含有するシート。
【請求項２】
気泡の形状が、球状または隣接する気泡の一部同士が結合した連続球状のうちの少なくとも一種であることを特徴とする請求項１記載のシート。
【請求項３】
気泡が、二酸化炭素、窒素、アルゴン、酸素、空気、フロンのうちの１種のガスまたは２種以上の混合ガスで充填されていることを特徴とする請求項１または２記載のシート。
【請求項４】
ポリビニルアセタール樹脂の重合度が、２００〜５０００であることを特徴とする請求項１〜３いずれか一項に記載のシート。
【請求項５】
ポリビニルアセタール樹脂のアセタール化度が、７０〜９０％であることを特徴とする請求項１〜４いずれか一項に記載のシート。
【請求項６】
シートの厚みが、０．１〜５ｍｍであることを特徴とする請求項１〜５いずれか一項に記載のシート。
【請求項７】
請求項１〜６いずれか一項に記載のシートからなる合わせガラス用中間膜。
【請求項８】
ポリビニルアセタール樹脂と可塑剤を、押出機にて溶融、混練して可塑化させた樹脂組成物を、その先端に取り付けられたダイに供給してシート状に成形する際に、押出機先端とダイとの間に設けられた加圧ガス供給手段から、可塑化させた樹脂組成物内に加圧ガスを供給してシート内部に気泡を含有させることを特徴とするシートの製造方法。
【発明の詳細な説明】
【技術分野】
【０００１】
本発明は、シート及びその製造方法に関する。
【背景技術】
【０００２】
ポリビニルアセタール製のシートを中間膜として用いた合わせガラスは、合わせガラスを通して見る像の歪みが少なく衝撃に対する耐貫通性が高い。このため、防災および防犯効果を求められる自動車用窓ガラスや建築物の窓ガラスとして広く使用されている（例えば特許文献１参照）。
【０００３】
このような合わせガラスは、近年の省エネ志向の高まりから、さらにガラスを介して出入りする熱を少なく抑えること、いわゆる断熱性を向上させることが求められている。
【０００４】
ガラスの断熱性を向上させる手段としては、ガラスの複層化（複層ガラス）がある。これは２枚のガラスの間に厚み６ｍｍ〜１２ｍｍ程度の不活性ガス層または真空層を設けたもので、これら不活性ガス層や真空層によって高い断熱性を発揮するものである。しかし、複層ガラスには合わせガラスのような防災、防犯効果は無く、かつ、窓枠が厚くなってしまう場合があった。複層ガラスに防災、防犯効果を持たせる手段として、複層ガラスを構成する２枚のガラスのうち１枚を合わせガラスとすることも考えられる。しかしながら、この場合でも、コストが高く、窓枠の厚みは更に厚く、サッシが重くなる場合があった（例えば特許文献２、特許文献３参照）。
【特許文献１】特開平５−４８４１号公報
【特許文献２】特開平５−３２５０２号公報
【特許文献３】特開平６−２２９５０６号公報
【発明の開示】
【発明が解決しようとする課題】
【０００５】
本発明は、ポリビニルアセタール樹脂製のシートの、透明性、ガラスとの接着性、合わせガラスとしたときの耐貫通性を損なわず、断熱性を向上させることを課題とする。
【課題を解決するための手段】
【０００６】
すなわち本発明は、ポリビニルアセタール樹脂１００質量部に対して可塑剤を１〜５０質量部配合した樹脂組成物からなり、平均径が０．０１〜１００μｍの気泡を、１ｃｍ３あたり０．１〜０．９ｃｍ３含有するシートである。本発明のシートは、シート内に含有させた気泡により、シート自体の断熱性を向上させることができ、さらに、気泡の平均径を特定することで、透明性、ガラスとの接着性、合わせガラスとしたときの耐貫通性を維持するものである。
【０００７】
シートに含有させる気泡の形状は、球状または隣接する気泡の一部同士が結合した連続球状のうちの少なくとも一種であることが望ましい。このような形状とすることによって、シート自体の引張強度が向上する。シートに外部からかけられた応力は、シート内に含有させた気泡に伝達する。その際に、気泡の形状が球状または隣接する気泡の一部同士が結合した連続球状の場合には、応力が分散するため、気泡部分からシートが裂けてしまうことがない。また、シートに含有させる気泡は、二酸化炭素、窒素、アルゴン、酸素、空気、フロンのうちの１種のガスまたは２種以上の混合ガスで充填されていることが望ましい。これらのガスは、熱伝導率が小さく、化学的に安定で、シートのポリビニルアセタール樹脂や可塑剤を劣化させないためである。
【０００８】
シートの材料であるポリビニルアセタール樹脂は、その重合度が２００〜５０００であることが望ましい。このような構成にすることによって、シート自体の引張強度を維持できるとともに、含有させる気泡の分散が均一になる。さらに、ポリビニルアセタール樹脂のアセタール化度は７０〜９０％であることが望ましい。このような構成にすることによって、ポリビニルアセタール樹脂と可塑剤との親和性が良くなるため、可塑剤のブリードや、シート状に成形する際に、樹脂の未溶物や熱分物等が発生しない。
【０００９】
シートの厚みは、０．１〜５ｍｍであることが望ましい。シートの厚みをこの範囲に限定することによって、シート自体の強度やハンドリング性、透明性を維持しつつ、シートの断熱効果が効率的に発揮される。
【００１０】
本発明のシートは、合わせガラス用の中間膜として好適に使用されるものである。
【００１１】
シートを製造するには、以下のようにすればよい。すなわち、ポリビニルアセタール樹脂と可塑剤を、押出機にて溶融、混練して可塑化させた樹脂組成物を、その先端に取り付けられたダイに供給してシート状に成形する際に、押出機先端とダイとの間に設けられた加圧ガス供給手段から、可塑化させた樹脂組成物内に加圧ガスを供給してシート内部に気泡を含有させればよい。
【発明の効果】
【００１２】
透明性、ガラスとの接着性、合わせガラスとしたときの耐貫通性を損なわず、断熱性を向上させたシートが得られる。シートは、高断熱性合わせガラス用中間膜として有用に用いられるものである。
【発明を実施するための最良の形態】
【００１３】
ポリビニルアセタール樹脂は、ポリビニルアルコールとアルデヒドを、酸性触媒の存在下でアセタール化反応させて得られるものである。
【００１４】
ポリビニルアルコールは、公知のものを用いればよく、特に限定するものではないが、そのけん化度が７０モル％以上、好ましくは９０モル％以上のものを用いると、ポリビニルアルコールをアセタール化反応させる際に、析出するポリビニルアセタール樹脂の粒子同士が粘着することないため好ましい。また、けん化度がこの範囲のポリビニルアルコールを用いると、可塑剤との相溶性が良いポリビニルアセタール樹脂が得られる。これを用いたシートは、強度や柔軟性が均一なものになる。なお、けん化度が８０モル％以下の場合、得られるシートは柔軟性が高くなる傾向がある。また、ポリビニルアルコールは、３〜１５重量％の水溶液として使用するとハンドリング性がよいため好ましい。
【００１５】
アルデヒドは、公知のものを用いればよく、特に限定するものではない。その種類としては、例えば、ブチルアルデヒド、ホルムアルデヒド、パラホルムアルデヒド、アセトアルデヒド、パラアセトアルデヒド、プロピオンアルデヒド、アミルアルデヒド、ヘキシルアルデヒド、ヘプチルアルデヒド、２−エチルヘキシルアルデヒド、ソクロヘキシルアルデヒド、フルフラール、グリオキザール、グルタルアルデヒド、ベンズアルデヒド、２−メチルベンズアルデヒド、３−メチルベンズアルデヒド、４−メチルベンズアルデヒド、ｐ−ヒドロキシベンズアルデヒド、ｍ−ヒドロキシベンズアルデヒド、フェニルアセトアルデヒド、β−フェニルプロピオンアルデヒドなどがある。これらは単独で用いられてもよく、２種類以上が併用されてもよい。
これらの中でも、ブチルアルデヒドは、ポリビニルアルコールとの反応もよく、ハンドリング性もよいため好ましい。さらに、得られるシートが合わせガラス中間膜に必要な強度と柔軟性のバランスが良くなるため好ましい。
【００１６】
アルデヒドの添加量は、目的とするポリビニルアセタールのアセタール化度にあわせて適宜設定すればよい。例えば、ポリビニルアセタールのアセタール化度を増加させたい場合は添加量を増やし、アセタール化度を低減させたい場合は、添加量を減らせばよい。なお、ポリビニルアルコール１００質量部に対して、４０〜７５質量部、好ましくは、４３〜６５質量部とすると、アセタール化反応が効率よく行われるため好ましい。
【００１７】
酸触媒は、公知のものを用いればよく、特に限定するものではない。その種類としては、例えば、塩酸、硫酸、硝酸などの無機酸類、酢酸、ｐ−トルエンスルホン酸などの有機酸が使用される。一般にこれらの酸触媒で反応液のｐＨが０．３〜２．０となるように適量添加すればよい。
【００１８】
ポリビニルアセタール樹脂の重合度は、特に限定するものではないが、２００〜５０００、好ましくは１０００〜３３００、さらに好ましくは１５００〜２４００の範囲がよい。重合度をこの範囲にすることにより、シートの引張強度と柔軟性を維持しつつ、シートに気泡を含有させやすくなる。
【００１９】
ポリビニルアセタール樹脂のアセタール化度は、特に限定するものではないが、７０〜９０％、好ましくは７５〜８４％、さらに好ましくは７８〜８３％の範囲がよい。アセタール化度をこの範囲にすることにより、ポリビニルアセタール樹脂と可塑剤との親和性が良くなり、可塑剤のブリードがなく、溶融成形の際の樹脂未溶物や樹脂の熱分物等の異物がないシートが得られる。
【００２０】
シートは、ポリビニルアセタール樹脂と可塑剤を、溶融、混練して可塑化させた樹脂組成物に気泡を含有させた後、シート状に成形して得られるものである。
【００２１】
可塑剤は、シートの柔軟性や、応力に対する強度と伸びを調整するために添加するものであり、プラスチック用可塑剤として通常使用されるものが使用できる。特に、分子内にエーテル結合を有するエステル系可塑剤が好適に使用される。可塑剤としては、特に限定するものではないが、例えば、エチレングリコール−ジ−２−エチルブチレート、１，３−プロピレングリコール−２−エチルブチレート、１，４−プロピレングリコール−２−エチルブチレート、１，２−プロピレングリコール−２−エチルブチレート、ジエチレングリコール−２−エチルブチレート、ジエチレングリコール−２−エチルヘキソエート、トリエチレングリコール−２−エチルブチレート、トリエチレングリコールジ−２−エチルヘキサノエート、テトラエチレングリコール−２−エチルブチレートなどがある。これらは単独で用いられてもよく、２種類以上が併用されてもよい。これらの中でも、トリエチレングリコールジ−２−エチルヘキサノエートを用いると、得られるシートのガラスとの接着力を向上させることができるため好ましい。
【００２２】
可塑剤の添加量は、目的とするシートの要求特性にあわせて適宜設定すればよい。例えば、シートの柔軟性を向上させたい場合は添加量を増やし、応力に対する強度や伸びを向上させたい場合は、添加量を減らせばよい。しかしながら、ポリビニルアセタール樹脂１００質量部に対して、１〜５０質量部、好ましくは１０〜４５質量部、さらに好ましくは２０〜４０質量部とすると、シート自体の柔軟性や強度、合わせガラス用中間膜とした際のガラスとの接着性や合わせガラスとしたときの耐貫通性がバランスよく向上するため好ましい。
【００２３】
気泡は、シートの透明性を維持しつつ、その断熱性を向上させるためにシート中に含有させたものである。つまり、シート中に含有させた気泡によって、複層ガラスでは防ぐことができない対流伝熱による熱の出入りを低減させ、シートの断熱性を向上させるものである。また、気泡の平均径を特定することでシートの透明性の確保が可能となる。
【００２４】
気泡の平均径は０．０１〜１００μｍである。平均径が０．０１μｍ以下の気泡を含有させたシートは、本発明者らが実施した限りでは製造できなかった。また、平均径が１００μｍを超えてしまうと、シートの対流伝熱の低減効果が少なくなるばかりか、その透明性も著しく悪いものとなった。気泡の平均径は好ましくは０．０１〜１０μｍ、更に好ましくは０．０１〜１μｍである。特に平均径１μｍ以下の気泡では対流伝熱はほぼ無視できるくらい小さいものとなり、断熱性の高いシートとなる。
【００２５】
気泡の形状は、特に限定するものではないが、球状または隣接する気泡の一部同士が結合した連続球状のうちの少なくとも一種とすると、シート自体の引張強度が向上するため好ましい。連続球状とした場合は、シートの透明性が若干劣るものとなる場合があるが、他の効果としてシートの吸音効果が発現する。このため、連続球状の気泡を含有したシートを用いて得られた合わせガラスは、本発明の効果に加えて、防音効果が向上したものになる。シートの吸音効果を発現させる場合、気泡は、１０〜１０００個、好ましくは１００〜５００個の気泡が連なったものが良い。このような構成とすることによって吸音効果があり、透明性、可視光透過性が確保されたシートとなる。
【００２６】
気泡の平均径は、次の手順により測定できる。すなわち、シートの断面を走査型電子顕微鏡で撮影し、撮影された全ての気泡の直径を写真上で測定し、写真上の直径と撮影倍率から気泡の直径を算出する。平均径は、撮影した全ての気泡の直径の平均の値である。なお、連続球状の気泡の場合でも、それぞれ独立した球状とみなして気泡の直径を測定し、同様に平均径を算出した。
【００２７】
気泡の含有率は、体積分率で１〜９０容量％、すなわち、シート１ｃｍ３あたり０．１〜０．９ｃｍ３である。含有率が１容量％に満たないと、シートの断熱性が不足し、含有率が９０容量％を超えると、シートの引張強度などの機械的特性が不足する。気泡の含有率は、好ましくは１０〜８５容量％、さらに好ましくは３０〜７０容量％である。
【００２８】
気泡内部のガスは、特に限定するものではないが、熱伝導率が小さく、安定で、シート中の樹脂や可塑剤を劣化させないものが好ましい。その種類は、特に限定するものではないが、例えば、二酸化炭素、窒素、アルゴン、酸素、フロンのうちの１種のガスまたは２種以上の混合ガスがある。
【００２９】
気泡の含有率は、次の手順により測定できる。すなわち、気泡を含有したシートと、気泡を含有しない同一組成のシートの嵩密度を、アルキメデス法で測定し、その差より気泡の含有率を算出する。
【００３０】
シートの厚みは、特に限定するものではないが、０．１〜５ｍｍ、好ましくは０．３〜０．９ｍｍの範囲がよい。シートの厚みをこの範囲にすることにより、シートの引張強度と断熱性、透明性、柔軟性をバランスよく向上させることができる。
【００３１】
シートは、合わせガラス用中間膜として好適に使用することができる。
【００３２】
シートを製造するには、その先端にダイを取り付けた押出機にてポリビニルアセタール樹脂と可塑剤をシート状に成形する際に、押出機とダイとの間に備えられた加圧ガス供給手段から加圧ガスを供給し、シートに気泡を含有させればよい。
【００３３】
押出機は、通常の熱可塑性樹脂の押出成形に用いられる単軸押出機や二軸押出機を使用できる。特に限定するものではないが、ポリビニルアセタール樹脂の混練を向上させるためには、二軸押出機を用いるとよい。二軸押出機としては、例えば、スクリュー同方向回転の深溝型、スクリュー同方向回転の浅溝型、スクリュー異方向回転の斜軸型、スクリュー異方向回転の平行軸型等のものがある。
【００３４】
押出機へのポリビニルアセタール樹脂の供給は、通常の定量フィーダー等で行うことができ、特に限定するものではないが、例えば、ロータリーフィーダー、テーブルフィーダー、ペーレフィーダー、ベルトフィーダー、チェーンフィーダー、振動フィーダー、シェーキングフィーダー、スクリューフィーダーなどを用いればよい。
【００３５】
押出機への可塑剤の供給は、通常の各種型式のポンプを用いることができ、特に限定するものではないが、例えば、往復ポンプ、回転ポンプ、軸流ポンプ、遠心ポンプ等がある。
【００３６】
押出機には、ベント孔を設けてもよい。ベント孔は、ポリビニルアセタール樹脂や可塑剤に含まれる水分等の不要な揮発分を押出機内から脱揮し、得られる中間膜の品質を維持するためのものである。ベント孔には、各種真空ポンプで吸引し脱揮を行ってもよい。この際に用いられる真空ポンプとしては、通常用いられるものが使用でき、例えば、水封式真空ポンプ、油回転ポンプ、メカニカルブースター等がある。真空ポンプで吸引する際の真空度は、３０〜５００ｔｏｒｒの範囲とすると、可塑剤自体が吸引されることなく、水分等の不要な揮発分を脱揮することができる。
【００３７】
押出機には、その出口とダイとの間にギヤポンプを配置してもよい。ギヤポンプとは一般にケーシングの内部でケーシングとの間隙がほとんど無いようにつくられた歯車を回転し、回転で生じた空隙に液体を閉じこめて押し動かし輸送するものである。これによって、可塑化されたポリビニルアセタール樹脂の押出量の変動を抑え、厚みが均一なシートが得られる。ギヤポンプの能力は押出機の吐出量に合わせて適宜選択すれば良い。
【００３８】
ダイは、各種のシート成形用ダイを用いることができ、特に限定するものではないが、例えば、マニホールドダイ（Ｔダイ、ロングダイ）、フィッシュテイルダイ、コートハンガーダイ、スクリューダイ等のフラットダイ、サーキュラダイ等を用いることができる。また、ダイの樹脂出口の開口幅は、所望する中間膜の設定厚みの１〜１．６倍にすると、厚みが均一なシートが得られるため好ましい。
【００３９】
加圧ガス供給手段は、押出機出口からダイの間に設けられたものであり、特に限定するものではないが、一本または複数本のパイプを挿入し、これに押出機外部から加圧ガスを供給すればよい。パイプを挿入する方向は、可塑化させた樹脂組成物の流動軸に対して垂直、平行（並流、向流）のいずれでも良い。このとき加圧ガス導入部の温度、樹脂の押出圧力、ダイス温度で気泡の含有率と平均径を調整する。ガス導入部の温度およびダイス温度を高くすると気泡含有率は高くなり平均径は大きくなる。また、樹脂の押出圧力を高くすると気泡含有率が高くなる。それぞれの好ましい範囲はガス導入部の温度８０〜２２０℃、更に好ましくは１５０〜２００℃、樹脂の押出圧力０．５〜２０ＭＰａ、更に好ましくは１〜５ＭＰａ、ダイス温度２０〜２２０℃、更に好ましくは３０〜１７０℃である。それぞれをこの範囲にすることにより、シートへの気泡の含有率と気泡の平均径を本願の範囲に調整することができる。
【００４０】
加圧ガスの圧力は、１〜４０ＭＰａ、好ましくは３〜２０ＭＰａである。圧力をこの範囲にすることにより、シートへの気泡の含有率と気泡の平均径を本願の範囲に調整することができる。なお、加圧ガスの圧力を下げると気泡含有率を下げることができ、圧力を上げると、隣接する気泡の一部同士が結合した連続球状気泡をつくることができる。
【００４１】
シートは、強度向上、遮音性、遮熱性、装飾等の目的に合わせて、複数枚を積層させて使用することもできる。シートを積層させる場合には、組成の同じシートだけでなく組成の異なるシートを積層させても良い。
【００４２】
シートは、必要に応じて、紫外線吸収剤、酸化防止剤、接着力調整剤、カップリング剤、界面活性剤、熱安定剤、赤外線吸収剤、蛍光剤、着色剤、脱水剤、消泡剤、帯電防止剤、難燃剤などの各種添加剤を１種類もしくは２種類以上添加してもかまわない。添加は原料樹脂に混合して添加する方法および／または可塑剤液に混合して添加する方法等で行うことができる。
【実施例】
【００４３】
以下、本発明について実施例を挙げて更に詳しく説明するが、本発明はこれらの実施例に限定されるものではない。
【００４４】
実施例１
ポリビニルアセタールの合成
けん化度９８ｍｏｌ％、平均重合度１７００のポリビニルアルコール１００ｇを蒸留水に溶解し、濃度１０重量％のポリビニルアルコール水溶液を得た。この水溶液を４０℃にした状態でアンカー型攪拌翼を用いて攪拌しながら３５重量％塩酸を３２ｇ添加後、ブチルアルデヒド６０ｇを滴下した。水溶液中にポリビニルアセタールが析出したことを確認した後、更に３５重量％塩酸を６４ｇ添加しながら５０℃まで昇温して４時間攪拌して反応を完結させ、ポリビニルアセタールの分散液を得た。得られた分散液を冷却し、３０重量％水酸化ナトリウム水溶液により分散液のｐＨを７．５まで中和し、ろ過後、対ポリマー２０倍量の蒸留水で水洗／乾燥して平均重合度１７００、アセタール化度７９．８ｗｔ％のポリビニルアセタールを得た。
【００４５】
ポリビニルアセタールシートの作製
以下の作製条件によりポリビニルアセタールシートを得た。
（製膜設備）
実施例では以下の製膜試験設備でシートを作製した。
（１）押出機：東芝機械社製二軸押出機、スクリューφ４８ｍｍ、原料供給口、可塑剤供給口、ベント付き
（２）ギヤポンプ：押出機出口にギヤポンプ（能力１２０Ｌ／ｈ）設置
（３）Ｔダイ：幅１１００ｍｍ
（４）ギヤポンプとＴダイの間に加圧二酸化炭素含有口φ５ｍｍを設置。含有口は樹脂の流動軸に対して平行に向流となるようにした。
（製膜条件）
（１）原料のポリビニルアセタール樹脂：ポリビニルブチラール（平均重合度１７００、アセタール化度７９．８％）、
（２）原料の可塑剤：トリエチレングリコールジ−２−エチルヘキサノエート
（３）押出機への樹脂の供給速度５０ｋｇ／ｈ
（４）可塑剤の供給速度１７ｋｇ／ｈ
（５）押出機からの脱揮の真空度を３００ｔｏｒｒ
（６）バレル設定温度：原料樹脂供給部１４０℃、可塑剤供給部１８０℃、混練部から押出機出口２００℃
（７）押出機スクリューの回転数１５０ｒ．ｐ．ｍ．
（８）Ｑ／Ｎｓ＝（５０＋１７）／１５０＝０．４５
（９）押出機からの樹脂の押出圧力＝３ＭＰａ
（１０）Ｔダイリップのクリアランス０．９５ｍｍ
（１１）Ｔダイ設定温度：１５０℃
（１２）加圧二酸化炭素の温度２５℃、二酸化炭素含有圧力を２ＭＰａ
（１４）加圧ガス導入部の温度１７０℃
（１５）引取機の引取速度１．４ｍ／ｍｉｎ
以上の条件で樹脂１００質量部に対して可塑剤を３４質量部配合したシートを作製した。シートは厚み０．７６ｍｍの気泡を含有したものであった。
【００４６】
（気泡径の測定、気泡形状の測定）
シート断面を走査型電子顕微鏡で写真撮影した。撮影は１枚の写真の中に約５０個の気泡が確認できる倍率に調整しサンプル内の各所で１０枚撮影した。その後、撮影した全ての気泡の直径を写真上で測定し、写真上の直径と撮影倍率から気泡径を算出した。平均気泡径は撮影した全ての気泡の平均であり、約５０個×１０枚＝約５００個の平均とした。また、撮影画像で一つごとに独立した球状の気泡であるか隣接する気泡の一部同士が結合した連続球状の気泡であるか判定した。
【００４７】
（シートの気泡含有率の測定）
気泡を含有したシートとこれと同一の樹脂、可塑剤を配合であるシートの嵩密度をアルキメデス法で測定した。嵩密度の差より気泡含有率を算出した。
【００４８】
（シートの全光線透過率の測定）
シートの全光線透過率をＪＩＳ  Ｋ  ７１０５に準拠し測定した。
【００４９】
以下の方法で合わせガラスを作製し、物性を測定した。
（合わせガラスの作製）
無機物との接着性評価として、シートとガラスを接着し、合わせガラスを作製して、その接着性をＪＩＳ  Ｒ  ３２０５に準拠し、落球剥離試験で評価した。合わせガラスの作製条件としては、シートを厚さ３ｍｍのフロートガラス２枚の間に挟み、加圧１ｋｇ／ｃｍ２、加温８０℃、３０分間保持で予備圧着を行った。次いで、オートクレーブで加圧１２ｋｇ／ｃｍ２、加温１４０℃で３０分間圧着を行い、合わせガラスを得た。
【００５０】
（シートとガラスの接着性の測定）
作製した合わせガラスのシートとガラスの接着性評価としてＪＩＳ  Ｋ  ３２０５に準拠し落球剥離試験を行った。
（合わせガラスの断熱性の測定）
シートの断熱性評価として、ＪＩＳ  Ａ  １４２０の校正熱箱法に準拠し、熱貫流率を測定した。
【００５１】
（合わせガラスの耐貫通性の測定）
ＪＩＳ  Ｒ  ３２０５に準拠し、ショットバッグ耐久試験で合わせガラスの耐貫通性を測定した。
【００５２】
シートと合わせガラスの物性測定結果をを表１に示す。
【００５３】
実施例２
ポリビニルアセタールの重合度を５０００としたこと以外は実施例１と同様の方法でシートを作製した。シートとこのシートを用い作製した合わせガラスの物性測定結果を表１に示す。
【００５４】
実施例３
ポリビニルアセタールの重合度を２００としたこと以外は実施例１と同様の方法でシートを作製した。シートとこのシートを用い作製した合わせガラスの物性測定結果を表１に示す。
【００５５】
実施例４
ポリビニルアセタールのアセタール化度を７０．２質量％としたこと以外は実施例１と同様の方法でシートを作製した。シートとこのシートを用い作製した合わせガラスの物性測定結果を表１に示す。
【００５６】
実施例５
ポリビニルアセタールのアセタール化度を８９．０質量％としたこと以外は実施例１と同様の方法でシートを作製した。シートとこのシートを用い作製した合わせガラスの物性測定結果を表１に示す。
【００５７】
実施例６
ポリビニルアセタール１００質量部に対して可塑剤量を１質量部としたこと以外は実施例１と同様の方法でシートを作製した。シートとこのシートを用い作製した合わせガラスの物性測定結果を表１に示す。
【００５８】
実施例７
ポリビニルアセタール１００質量部に対して可塑剤量を５０質量部としたこと以外は実施例１と同様の方法でシートを作製した。シートとこのシートを用い作製した合わせガラスの物性測定結果を表１に示す。
【００５９】
実施例８
シートの厚みを０．１ｍｍとしたこと以外は実施例１と同様の方法でシートを作製した。シートとこのシートを用い作製した合わせガラスの物性測定結果を表１に示す。
【００６０】
実施例９
シートの厚みを５．０ｍｍとしたこと以外は実施例１と同様の方法でシートを作製した。シートとこのシートを用い作製した合わせガラスの物性測定結果を表１に示す。
【００６１】
実施例１０
シートに含有するガスを窒素としたこと以外は実施例１と同様の方法でシートを作製した。シートとこのシートを用い作製した合わせガラスの物性測定結果を表１に示す。
【００６２】
実施例１１
シートに含有するガスをアルゴンとしたこと以外は実施例１と同様の方法でシートを作製した。シートとこのシートを用い作製した合わせガラスの物性測定結果を表２に示す。
【００６３】
実施例１２
シートに含有するガスを酸素としたこと以外は実施例１と同様の方法でシートを作製した。シートとこのシートを用い作製した合わせガラスの物性測定結果を表２に示す。
【００６４】
実施例１３
シートに含有するガスを空気としたこと以外は実施例１と同様の方法でシートを作製した。シートとこのシートを用い作製した合わせガラスの物性測定結果を表２に示す。
【００６５】
実施例１４
シート作製の際の加圧ガスの圧力を１ＭＰａ、加圧ガス導入部の温度を１００℃、ダイス温度８０℃とし、シート中の気泡の平均径を０．０１μｍとしたこと以外は実施例１と同様の方法でシートを作製した。シートとこのシートを用い作製した合わせガラスの物性測定結果を表２に示す。
【００６６】
実施例１５
シート作製の際の加圧ガスの圧力を１０ＭＰａ、加圧ガス導入部の温度を２２０℃、樹脂の押出圧力を２ＭＰａ、ダイス温度２２０℃とし、シート中の気泡の平均径を９８μｍとしたこと以外は実施例１と同様の方法でシートを作製した。シートとこのシートを用い作製した合わせガラスの物性測定結果を表２に示す。
【００６７】
実施例１６
シート作製の際の加圧ガスの圧力を２０ＭＰａとすることで、シート中の全気泡のうち５０％が隣接する気泡の一部同士が結合した連続球状の気泡であり、この連続球状の気泡は、平均で４００個の気泡が連なったものとしたこと以外は実施例１と同様の方法でシートを作製した。シートとこのシートを用い作製した合わせガラスの物性測定結果を表２に示す。
【００６８】
実施例１６
シート作製の際の加圧ガスの圧力を４０ＭＰａとすることで、シート中の全気泡のうち９０％が隣接する気泡の一部同士が結合した連泡を形成しており、連泡は平均で４００個の気泡が連なったものとしたこと以外は実施例１と同様の方法でシートを作製した。シートとこのシートを用い作製した合わせガラスの物性測定結果を表２に示す。
【００６９】
実施例１７
シート作製の際の樹脂の押出圧力を０．５ＭＰａとし、シートに含まれる気泡の含有率が１容量％であること以外は実施例１と同様の方法でシートを作製した。シートとこのシートを用い作製した合わせガラスの物性測定結果を表２に示す。
【００７０】
実施例１８
シート作製の際の樹脂の押出圧力を１０ＭＰａとし、シートに含まれる気泡の含有率が９０容量％であること以外は実施例１と同様の方法でシートを作製した。シートとこのシートを用い作製した合わせガラスの物性測定結果を表２に示す。
【００７１】
比較例１
気泡を含ませずにシートを作製した。その他のシート作製の条件は実施例１と同様の方法である。シートとこのシートを用い作製した合わせガラスの物性測定結果を表３に示す。
【００７２】
比較例２
可塑剤量をポリビニルアセタール１００質量部に対して０．５質量部としてシートを作製した。その他のシート作製の条件は実施例１と同様の方法である。シートとこのシートを用い作製した合わせガラスの物性測定結果を表３に示す。
【００７３】
比較例３
可塑剤量をポリビニルアセタール１００質量部に対して５５質量部としてシートを作製した。その他のシート作製の条件は実施例１と同様の方法である。シートとこのシートを用い作製した合わせガラスの物性測定結果を表３に示す。
【００７４】
比較例４
押出機バレルの温度、Ｔダイの温度、含有するガスの温度、圧力を調整し気泡径を小さくしようとしたが、平均気泡径０．０１μｍ以下の気泡を含有するシートは得られなかった。
【００７５】
比較例５
シート中の気泡の平均気泡径が１２０μｍのシートを作製した。その他のシート作製の条件は実施例１と同様の方法である。シートとこのシートを用い作製した合わせガラスの物性測定結果を表３に示す。
【００７６】
比較例６
シート作製の際の樹脂の押出圧力を０．２ＭＰａとし、気泡の含有率が０．６容量％のシートを作製した。その他のシート作製の条件は実施例１と同様の方法である。シートとこのシートを用い作製した合わせガラスの物性測定結果を表３に示す。
【００７７】
比較例７
シート作製の際の樹脂の押出圧力を２５ＭＰａとし、気泡の含有率が９３容量％のシートを作製した。その他のシート作製の条件は実施例１と同様の方法である。シートとこのシートを用い作製した合わせガラスの物性測定結果を表３に示す。
【００７８】
実施例１〜１８に示した通り、本発明の範囲内にあるものはシートの全光線透過率が高いことから透明性が良好である。またこのシートを用いて作製した合わせガラスは落球剥離試験に合格したとこからシートとガラスの接着が良好であり、熱貫流率が低いことから断熱性が高く、耐貫通性が良好なものとなり、本発明の目標を達成するものであった。
【００７９】
【表１】
2010100778.tif 000002
【００８０】
【表２】
2010100778.tif 000003
【００８１】
【表３】
2010100778.tif 000004
【産業上の利用可能性】
【００８２】
本発明のシートを用いて作製した合わせガラスは断熱性が高く、光線透過性が高く、耐貫通性が高い合わせガラスとなる。更に連続球状の気泡の割合を大きくした場合は、さらに遮音効果が高い合わせガラスとなる。
また、本発明のシートは断熱性、透明性、強度が高いので断熱材、接着テープ、粘着テープの基材等の建築、工業用資材に利用できる。